Brevet FR3044665A1 (20170609)
REVENDICATIONS1. Polyester thermoplastique comprenant : au moins un motif 1,4 : 3,6-dianhydrohexitol (A) ; au moins un motif diol cyclique (B) autre que des motifs cyclohexanediméthanol et les motifs 1,4 : 3,6-dianhydrohexitol (A) ; au moins un motif diacide carboxylique aromatique (C) ; ledit polyester étant exempt de motifs éthylène glycol et de motifs acide téréphtalique.\n<CLM>\1\tPolyester selon la revendication 1 présentant une température de transition vitreuse d'au moins 95 °C, de préférence d'au moins 100 °C, plus préférentiellement d'au moins 110 °C et plus préférentiellement encore d'au moins 120 °C.\n<CLM>\1\tPolyester selon l'une quelconque des revendications précédentes, dans lequel le 1,4 : 3,6-dianhydrohexitol (A) est l'isosorbide.\n<CLM>\1\tPolyester selon l'une quelconque des revendications 1 ou 2, dans lequel le diol alicyclique (B) est un diol choisi parmi le 1,4-cyclohexanedimethanol, le 1,2- cyclohexanedimethanol, le 1,3-cyclohexanedimethanol ou un mélange de ces diols, préférentiellement le 1,4-cyclohexanedimethanol.\n<CLM>\1\tPolyester selon l'une des revendications précédentes, caractérisé en ce qu'il est exempt de motifs cyclohexanediméthanol.\n<CLM>\1\tPolyester selon l'une quelconque des revendications précédentes, dans lequel le polyester comprend : une quantité molaire de motifs 1,4 : 3,6-dianhydrohexitol (A) allant de 5 à 45% ; une quantité molaire de motifs diol alicyclique (B) autre que des motifs cyclohexanediméthanol et les motifs 1,4 : 3,6-dianhydrohexitol (A) allant de 3 à 47% ; une quantité molaire de motifs diacide carboxylique (C) allant de 48 à 52%.\n<CLM>\1\tPolyester selon l'une des revendications précédentes, caractérisé en ce qu'il est amorphe. 3044665 18\n<CLM>\1\tPolyester selon l'une des revendications 1 à 6, caractérisé en ce qu'il est semi-cristallin.\n<CLM>\1\tProcédé de fabrication du polyester selon l'une des revendications précédentes, ledit procédé comprenant : une étape d'introduction dans un réacteur de monomères comprenant au moins un 1,4 : 5 3,6-dianhydrohexitol (A), au moins un diol alicyclique (B) autre que les 1,4 : 3,6- dianhydrohexitols (A) et au moins un diacide (C) choisi parmi l'acide furane 2,5- dicarboxylique, l'acide 2,6-naphtalique et l'acide isophtalique, lesdits monomères étant exempts d'éthylène glycol et d'acide téréphtalique ; une étape d'introduction dans le réacteur d'un système catalytique ; 10 une étape de polymérisation desdits monomères pour former le polyester, ladite étape consistant en : ^ un premier stade d'oligomérisation pendant lequel le milieu réactionnel est d'abord agité sous atmosphère inerte à une température allant de 150 à 250°C, avantageusement de 170 à 240°C, plus avantageusement de 180 à 235°C, puis 15 porté à une température allant de 230 à 300°C, avantageusement allant de 240 à 290°C, plus avantageusement de 245 à 270°C; ^ un second stade de condensation des oligomères pendant lequel les oligomères formés sont agités sous vide à une température allant de 240 à 320°C afin de former le polyester, avantageusement de 275 à 310°C, plus avantageusement 20 de 289 à 310°C ; et; une étape de récupération du polyester.\n<CLM>\1\tProcédé selon la revendication 9, dans lequel le polyester est semi-cristallin et le procédé comprend une étape de post-condensation à l'état solide sous vide ou sous balayage d'un gaz inerte et à une température inférieure de 5 à 30 °C à la température de 25 fusion du polyester.\n<CLM>\1\tPolyester susceptible d'être obtenu par le procédé selon la revendication 9 ou\n<CLM>\1\t12. Composition de polyester comprenant un polyester selon l'une des revendications 1 à 8 ou\n<CLM>\1\t3044665 19\n<CLM>\1\tUtilisation du polyester l'une des revendications 1 à 8 ou 11 ou d'une composition selon la revendication 12, dans le domaine des articles optiques ou des articles plastiques multicouches.\n<CLM>\1\tArticle plastique comprenant un polyester selon l'une des revendications 1 à 8 ou 11 ou 5 une composition selon la revendication 12.